СИНТЕЗ ФУНКЦИОНАЛИЗИРОВАННЫХ ПОЛИМЕРОВ ПУТЕМ ДЕВУЛКАНИЗАЦИИ ИЗ ОТХОДОВ, СОДЕРЖАЩИХ ЭЛАСТОМЕРЫ

1. Способ синтеза полимеров путем девулканизации из отходов, содержащих эластомеры, где способ включает:
- a) взаимодействие указанных отходов, содержащих эластомеры, с растворителем в присутствии агента для девулканизации центров сшивки, которые содержат атом серы, связанный с другим атомом серы или с атомом углерода,
- b) нагревание смеси, полученной на стадии a), при температуре, равной от 20°C до 250°C, в течение от 15 мин до 24 ч,
указанный способ отличается тем, что:
- девулканизирующим агентом является соединение формулы (1)
, формула (1)
1-18
2
1
1
1
5
1
2
1
2
1
5
1
1
1
5
1
5
1
1
1
5
1
1
1
5
2
1,
1
1
5
2
2
3
2
1
2
1
2
1
5
2
1
1
1
5
1
2
1
2
1
5
-
-
-
где R и R' являются одинаковыми или разными и каждый независимо друг от друга означает заместитель, проявляющий донорный мезомерный эффект или акцепторный мезомерный эффект или донорный индуктивный эффект или акцепторный индуктивный эффект, R и R' независимо друг от друга выбраны из группы, включающей водород (-H), атомы галогенов, выбранные из группы, включающей йод, бром, фтор и хлор, (C)алкильные группы, первичные амины (-NH), вторичные амины (-NHRa, Ra выбран из группы, включающей (C-C)алкильные группы и ароматические кольца) или третичные амины (-NRaRa, где Ra и Ra, которые являются одинаковыми или разными, независимо друг от друга могут означать (C-C)алкильную группу или ароматическое кольцо), гидроксил (-OH), алкоголяты (или соль) (Ra-O, Ra выбран из группы, включающей (C-C)алкильные группы и ароматические кольца), (C-C)алкоксигруппы, тиольные группы(-SH), простые тиоэфирные группы (-SRa, Raвыбран из группы, включающей (C-C)алкильные группы и ароматические кольца), тиолятные группы (или соль) (Ra-S), Ra выбран из группы, включающей (C-C)алкильные группы и ароматические кольца), ароматическое кольцо, конъюгированное основание карбоновой кислоты (-COO), карбоксигруппу (-COOH), сложноэфирные группы (-CO Ra Ra выбран из группы, включающей (C-C)алкильные группы и гетероциклы), альдегидные группы (-CHO), карбонил (-COR), нитрогруппу (-NO), нитрильную группу (-CN), сульфонильную группу (-SO-), сульфонатную группу (соль или кислоту)(-SO), сульфоновую группу (-SOR), фосфатную группу -O-PO(ORa)(ORa), где Ra и Ra, которые являются одинаковыми или разными, независимо друг от друга могут означать водород или (C-C)алкильную группу или ароматическое кольцо, первичную амидную группу (-CONH), вторичную амидную группу (-CONHRa, Ra выбран из группы, включающей (C-C)алкильные группы и ароматические кольца) или третичную амидную группу (-CONRaRa, Ra и Ra, которые являются одинаковыми или разными, независимо друг от друга могут означать (C-C)алкильную группу или ароматическое кольцо) и R, R' или оба отличаются от атома водорода.
2. Способ по п. 1, в котором концентрация девулканизирующего агента является такой, что отношение указанной концентрации девулканизирующего агента, выраженной в частях на 100 частей эластомера (phr), к объему растворителя, выраженному в миллилитрах, составляет:
- более 0,3 phr/мл растворителя или менее 0,2 phr/мл растворителя, если способ проводят на воздухе,
- более 0,06 phr/мл растворителя, если способ проводят в инертной атмосфере.
3. Способ по п. 1 или 2, в котором растворителем является органический растворитель или ионная жидкость или глубокий эвтектический растворитель, или их смесь.
4. Способ по любому из пп. 1-3, отличающийся тем, что время нагревания смеси равно от 2 ч до 4 ч, если способ проводят в инертной атмосфере.
5. Способ по любому из пп. 1-3, в котором время нагревания смеси равно от 3 ч до 5 ч, если способ проводят на воздухе.
6. Способ по любому из пп. 1-5, отличающийся тем, что он включает до стадии a) стадию активации отходов, содержащих эластомеры с помощью лиофилизации или путем набухания.
7. Способ по п. 6, в котором реакцию девулканизации и стадию активации отходов, содержащих эластомеры, проводят непрерывно.
8. Способ по любому из пп. 1-7, отличающийся тем, что синтез полимеров путем девулканизации проводят, исходя из отходов высоко вулканизированных эластомеров.
9. Функционализированный эластомер формулы 3 или 3',
, формула 3
, формула 3'
где x является целым числом, равным от 0 до 6, n является целым числом, равным от 6 до 600, m является целым числом, равным от 6 до 600, Y означает атом водорода или метильную группу, и
1-18
2
1
1
1
5
1
2
1
2
1
5
1
1
1
5
1
5
1
1
1
5
1
1
1
5
2
1,
1
1
5
2
2
3
2
1
2
1
2
1
5
2
1
1
1
5
1
2
1
2
1
5
-
-
-
R и R', которые являются одинаковыми или разными для каждого звена, выбраны из группы, включающей атомы галогенов, выбранные из группы, включающей йод, бром, фтор и хлор, (C)алкильные группы, первичные амины (-NH), вторичные амины (-NHRa, Ra выбран из группы, включающей (C-C)алкильные группы и ароматические кольца) или третичные амины (-NRaRa, где Ra и Ra, которые являются одинаковыми или разными, независимо друг от друга могут означать (C-C)алкильную группу или ароматическое кольцо, гидроксил (-OH), алкоголяты (или соль) (Ra-O, Ra выбран из группы, включающей (C-C)алкильные группы и ароматические кольца), (C-C)алкоксигруппы, тиольные группы(-SH), простые тиоэфирные группы (-SRa, Raвыбран из группы, включающей (C-C)алкильные группы и ароматические кольца), тиолятные группы (или соль) (Ra-S, Ra выбран из группы, включающей (C-C)алкильные группы и ароматические кольца), ароматическое кольцо, конъюгированное основание карбоновой кислоты (-COO), карбоксигруппу (-COOH), сложноэфирные группы (-CO Ra Ra выбран из группы, включающей (C-C)алкильные группы и гетероциклы), альдегидные группы (-CHO), карбонил (-COR), нитрогруппу (-NO), нитрильную группу (-CN), сульфонильную группу (-SO-), сульфонатную группу (соль или кислоту)(-SO), сульфоновую группу (-SOR), фосфатную группу -O-PO(ORa)(ORa), где Ra и Ra, которые являются одинаковыми или разными, независимо друг от друга могут означать водород или (C-C)алкильную группу или ароматическое кольцо, первичную амидную группу (-CONH), вторичную амидную группу (-CONHRa, Ra выбран из группы, включающей (C-C)алкильные группы и ароматические кольца) или третичную амидную группу (-CONRaRa, Ra и Ra, которые являются одинаковыми или разными, независимо друг от друга могут означать (C-C)алкильную группу или ароматическое кольцо.
10. Полимерная композиция, полученная способом по любому из пп. 1-8.
11. Применение композиций по п. 10 в качестве добавок в смесях свежих или новых эластомеров, в качестве добавок или реагентов типа поверхностно-активных веществ, сшивающих реагентов или удлинителей цепей.
12. Применение функционализированных эластомеров по п. 9 в качестве материалов, в частности, в качестве термопластичных эластомеров или эластомеров для биомедицинского применения.